(57)【要約】【課題】  糸強力に優れ、高速で製編織でき、しかも高い伸縮性、良好な風合、感触、軽量性、通気性などの特性を有する弾性糸不使用の織編物の製造に有用な複合撚糸、およびそれを用いて製造した高伸縮性の弾性糸不使用の織編物の提供。【解決手段】  紡績糸と水溶性糸を撚り合わせた複合撚糸であって、複合撚糸の撚り方向が紡績糸の撚り方向と逆であり、紡績糸の撚数Ａに対する複合撚糸の撚数Ｂの比（Ｂ／Ａ）が１．３〜３であり、且つ複合撚糸の質量に基づいて紡績糸の割合が９８〜２０質量および水溶性糸の割合が２〜８０質量％である複合撚糸、及び該複合撚糸を含む織編物から水溶性糸を水で溶解除去した織編物。【選択図】      なし【特許請求の範囲】
【請求項１】
（ｉ）  紡績糸と水溶性糸を撚り合わせた複合撚糸であって；
（ii）  複合撚糸の撚り方向が紡績糸の撚り方向と逆であり；
（iii）  紡績糸の撚数Ａに対する複合撚糸の撚数Ｂの比（Ｂ／Ａ）が１．３〜３であり；且つ、
（iv）  複合撚糸の質量に基づいて、紡績糸の割合が９８〜２０質量および水溶性糸の割合が２〜８０質量％である；
ことを特徴とする複合撚糸。
【請求項２】
水溶性糸が、水溶性のフィラメント糸である請求項１に記載の複合撚糸。
【請求項３】
請求項１または２に記載の複合撚糸を含む織編物から、複合撚糸中の水溶性糸を水で溶解除去したことを特徴とする織編物。
【請求項４】
請求項１または２に記載の複合撚糸を１０質量％以上の割合で含む織編物から、複合撚糸中の水溶性糸を水で溶解除去してなる請求項３に記載の織編物。
【発明の詳細な説明】
【技術分野】
【０００１】
本発明は複合撚糸およびその複合撚糸を用いてなる織編物に関する。より詳細には、本発明は、紡績糸と水溶性糸の２種類の糸を撚り合わせた複合撚糸、並びに該複合撚糸から形成した織編物から水溶性糸を水で溶解除去した織編物に関する。
【背景技術】
【０００２】
紡績糸を用いた織編物では、織編物に伸縮性を付与するために、紡績糸とポリウレタン弾性糸を組み合わせた複合糸が広く用いられている。代表的なものとしては、ポリウレタン弾性糸からなる芯糸の周りを紡績用綿で被覆して撚を与えたコアスパンヤーン、ポリウレタン弾性糸からなる芯糸の周りに紡績糸を単層または複層に巻き付けたシングルカバードヤーンやダブルカバードヤーン、２本以上の紡績糸とポリウレタン弾性糸を撚り合わせたプライヤーンがあり、これらの複合糸を用いて伸縮性の織編物を作製することが一般に行われている。
【０００３】
しかしながら、上記した従来の複合糸は、伸縮性の大きなポリウレタン弾性糸を用いているため、糸の取り扱い時や製編織時に特殊な装置および高い技術を必要とする。また、ポリウレタン弾性糸は熱や光などによって経時劣化を引き起こし易いため、ポリウレタン弾性糸を用いた複合糸やそれからなる織編物は伸縮性が徐々に失われ易い。更に、ポリウレタン複合糸を用いて作製した織編物は、柔軟性、ふっくらとした風合、軽量性などが不足することが多い。
【０００４】
上記の点から、ポリウレタン弾性糸を用いずに伸縮性の羊毛布帛を製造する方法が提案されている（特許文献１を参照）。この特許文献１の方法では、羊毛繊維と水溶性ポリビニルアルコール繊維よりなる混用紡績糸から布帛を形成し、その布帛を水中に浸漬し撹拌下に昇温して水溶性ポリビニルアルコール繊維を収縮させた後に水溶性ポリビニルアルコール繊維を溶解除去して羊毛繊維のみの布帛とし、その布帛をセット処理して、伸縮性の羊毛布帛を製造している。しかしながら、この方法で用いている羊毛繊維と水溶性ポリビニルアルコール繊維よりなる混用紡績糸は、糸強力が十分ではなく、高速の織機や編機を使用して製編織した際に糸切れなどのトラブルが発生し易い。また、該混用紡績糸から形成した布帛から水溶性ポリビニルアルコール繊維を除去して得られる伸縮性の羊毛布帛は、伸縮性が未だ十分ではなく、しかも強度などが不足している。さらに、羊毛の代わりに例えば木綿や合成繊維などの他の繊維を用いてこの方法を実施した場合には、伸縮性の布帛が得られにくい。
【０００５】
また、カシミヤ糸の製編織性を向上させて、カシミヤ製の布帛を円滑に製造することを目的として、カシミヤ糸と弱酸性水溶液に溶解性の糸を組み合わせて複合糸とし、その複合糸を製編織して織編物を作製し、該織編物から前記した弱酸溶解性の糸を酸で溶解除去してカシミヤ１００％の布帛を製造する方法が提案されている（特許文献２を参照）。しかしながら、この方法により得られるカシミヤ１００％の布帛も、伸縮性が未だ十分であるとはいえず、しかも酸により一方の糸を除去しているため、残留する糸の劣化などを生じ易い。
【０００６】
【特許文献１】特開平１１−２４１２６９号公報
【特許文献２】欧州特許第１０６１１６２Ｂ１号明細書
【発明の開示】
【発明が解決しようとする課題】
【０００７】
本発明の目的は、ポリウレタン弾性糸を使用しなくても高い伸縮性を有し、しかも軽量性、柔軟性、風合などの特性にも優れる織編物を得ることのできる複合糸を提供することである。
さらに、本発明の目的は、高速の織機や編機を使用した際にも糸切れなどのトラブルの発生がなくて製編織性に優れ、天然繊維製の紡績糸、合成繊維製の紡績糸、半合成繊維製の紡績糸などの種々の紡績糸を使用でき、小ロット多品種に高い生産性で対応でき、しかも細番手から太番手まで任意の太さの複合糸を得ることができる、伸縮性の織編物の製造に有用な、ポリウレタン弾性糸不使用の複合糸を提供することである。
そして、本発明の目的は、前記した複合糸から形成した、伸縮性に優れ、且つ軽量性、風合、柔軟性などの特性に優れる、ポリウレタン弾性糸不使用の織編物を提供することである。
【課題を解決するための手段】
【０００８】
本発明者らは、前記した目的を達成するために鋭意検討を重ねてきた。そして、紡績糸と水溶性糸を特定の質量比で使用して、紡績糸の撚り方向とは逆の撚り方向に両方の糸を撚り合わせ、その際に紡績糸の撚数と両方の糸を撚り合わせる際の撚数の比を特定の範囲にして特定の複合撚糸を製造した。そして、それにより得られた複合撚糸から織編物をつくり、該織編物中の水溶性糸を水に溶解して除去したところ、ポリウレタン弾性糸を使用していないにも拘わらず、紡績糸の糸長が水溶性糸に比べて長いため、水溶解処理後に、その長い分、伸縮性が得られ、更に水溶性糸が溶け出たところに隙間が生じ、その隙間を埋めようと更に糸に縮む力が生じ、結果として布帛に高い伸縮性が付与されること、しかもその布帛は、ふっくらとしていて良好な感触および風合を有し、軽量性、通気性などの特性にも優れることを見出した。
さらに、本発明者らは、上記した複合撚糸では、紡績糸として、羊毛繊維よりなる紡績糸だけではなく、天然繊維製の紡績糸、合成繊維製の紡績糸、半合成繊維製の紡績糸などの種々の紡績糸を使用できること、また該複合撚糸は製編織性に優れていて、高速の織機や編機を使用して製編織した際にも糸切れなどのトラブルが発生しないこと、細番手から太番手まで任意の複合撚糸を製造できることを見出し、それらの種々の知見に基づいて本発明を完成した。
【０００９】
すなわち、本発明は、
（１）（ｉ）  紡績糸と水溶性糸を撚り合わせた複合撚糸であって；
（ii）  複合撚糸の撚り方向が紡績糸の撚り方向と逆であり；
（iii）  紡績糸の撚数Ａに対する複合撚糸の撚数Ｂの比（Ｂ／Ａ）が１．３〜３であり；且つ、
（iv）  複合撚糸の質量に基づいて、紡績糸の割合が９８〜２０質量および水溶性糸の割合が２〜８０質量％である；
ことを特徴とする複合撚糸である。
そして、本発明は、
（２）  水溶性糸が、水溶性のフィラメント糸である前記（１）の複合撚糸である。
【００１０】
さらに、本発明は、
（３）  前記（１）または（２）の複合撚糸を含む織編物から、複合撚糸中の水溶性糸を水で溶解除去したことを特徴とする織編物；および、
（４）  前記（１）または（２）の複合撚糸を１０質量％以上の割合で含む織編物から、複合撚糸中の水溶性糸を水で溶解除去してなる前記（３）の織編物；
である。
【発明の効果】
【００１１】
本発明の複合撚糸は、ポリウレタン弾性糸を使用していないにも拘らず、該複合撚糸から織編物を作製し、その織編物中の水溶性糸を水に溶解して除去することにより、高い伸縮性を有し、しかもふっくらとしていて良好な感触および風合を有し、且つ軽量性、通気性などの特性にも優れる布帛を得ることができる。
本発明の複合撚糸では、紡績糸として、羊毛繊維よりなる紡績糸だけではなく、天然繊維製の紡績糸、合成繊維製の紡績糸、半合成繊維製の紡績糸などの種々の紡績糸を使用できる。
本発明の複合撚糸は糸中に水溶性糸が存在するために、毛羽が少なく、さらに補強の役割を果たすことから、高速の織機や編機を使用して、糸切れなどのトラブルを発生することなく、更には整経の際に糊付け処理を行わなくても、織編物を高い生産性で円滑に製造することができる。
本発明の複合撚糸は、細番手から太番手まで任意の紡績糸を使用して製造できる。
本発明の複合撚糸および伸縮性の織編物は、ポリウレタン弾性糸を含まないため、ポリウレタン弾性糸の使用に起因する熱や光などによる経時劣化がない。
本発明の複合撚糸を含む織編物を水で処理して複合撚糸中の水溶性糸を水で溶解除去して得られる本発明の織編物は、紡績糸の糸長が水溶性糸に比べて長いため、水溶解処理後の布帛では、その長い分、伸縮性が得られ、さらに水溶性糸が溶け出たところに隙間が生じ、その隙間を埋めようとして糸に縮む力が生ずることにより、高い伸縮性を有し、しかも外観、感触、通気性、軽量性に優れる。そのため、本発明の織編物は、前記した特性を活かして、衣類用途、医療用途、工業資材などの広範な分野に有効に使用することができる。
【発明を実施するための最良の形態】
【００１２】
以下に本発明について詳細に説明する。
本発明の複合撚糸は、紡績糸および水溶性糸の２種類の糸から構成されている。
複合撚糸を構成する紡績糸は、水（熱水、温水、冷水）に溶解しない繊維から形成された紡績糸であればいずれでもよく、例えば、木綿、麻、絹、ウールなどの天然繊維、ポリエステル繊維、ポリアミド繊維、ポリプロピレン繊維、アクリル繊維、水（熱水）不溶性のポリビニルアルコール系繊維、ポリ塩化ビニリデン繊維などの合成繊維、アセテートなどの半合成繊維、レーヨン、キュプラなどの再生繊維などから選ばれる１種の繊維からなる単独紡績糸、前記した繊維の２種以上からなる混紡紡績糸のいずれであってもよい。複合撚糸およびそれを用いて製造する織編物の用途などに応じて、適当な紡績糸を選択して使用すればよい。
【００１３】
紡績糸は、単糸、双糸または３本以上の合撚糸のいずれであってもよい。
ここで、本発明でいう「紡績糸の撚数」とは、紡績糸を製造するに当たって最後にかけられた撚りの撚数をいう。例えば、紡績糸が単糸である場合は単糸を製造するために紡績時にかけられた撚数をいい、双糸の場合は双糸を製造するために２本の糸を撚り合わせたときの撚数をいい、３本以上の合撚糸の場合は合撚糸を製造するために３本以上の糸を撚り合わせたときの撚数をいう。
紡績糸の撚数は特に制限されないが、撚数をＴ（単位：回／２．５４ｃｍ）、綿番手をＳ（単位：番手）とすると、Ｋ＝Ｔ／√Ｓで表される撚係数Ｋが２〜４の紡績糸が、紡績糸の品質安定性、複合撚糸製造時の生産性、紡績糸の入手容易性などの点から好ましく用いられる。
【００１４】
紡績糸が双糸または３本以上の合撚糸である場合は、それらの紡績糸を製造した際の最後の撚りの撚方向が、双糸または合撚糸の製造に用いた単糸の撚方向と逆方向になっていること、また該最後の撚りの撚数（本発明でいう紡績糸の撚数；双糸または合撚糸を製造した際の撚数）が、双糸または合撚糸の製造に用いた単糸の撚数の０．３〜０．９倍であることが、撚糸の生産性、糸のハンドリング性、風合、紡績糸の入手容易性などの点から好ましい。
また、紡績糸の番手としては、綿番手５番〜２００番のものが、複合撚糸を製造する際の工程性、紡績糸の入手の容易性、市場の要求などの点から好ましく用いられる。
【００１５】
水溶性糸としては、大気圧下で、水の沸騰温度（約１００℃）までの温度で水（熱水）に溶解する糸が、本発明の複合撚糸を用いて製造した織編物から水溶性糸を水で溶解除去する際の除去の容易性、取扱性などの点から好ましく用いられる。特に、水溶性糸としては、水溶性糸自体を単独で温度８０℃以上の水に浸漬して３０分放置したときに、浸漬前の水溶性糸の質量に対して、８５質量％以上、特に９５質量％以上が前記水に溶解する水溶性糸（水不溶性の残渣が１５質量％未満、特に５質量％未満である水溶性糸）がより好ましく用いられる。水溶性糸の水溶解性が低いと、複合撚糸を用いて製造した織編物を水で処理して複合撚糸中の水溶性糸を溶解除去する際に、水溶性糸の除去が不十分となり、織編物に充分な伸縮性、軽量性などを付与しにくくなる。
【００１６】
水溶性糸を構成する繊維としては、前記した水溶解性を水溶性糸に与える繊維であればいずれも使用でき、例えば、水可溶性ポリビニルアルコール系繊維、水可溶性エチレン−ビニルアルコール系共重合体繊維、水可溶性ポリアミド繊維などを挙げることができる。そのうちでも、水可溶性ポリビニルアルコール系繊維、水可溶性エチレン−ビニルアルコール系共重合体繊維が、繊維強力、水（熱水）への高い溶解性、生分解性、入手容易性などの点から好ましく用いられる。水可溶性ポリビニルアルコール系繊維は、従来から広く知られており、例えば、水溶性ビニロンなどとして販売されている。特に、水可溶性ポリビニルアルコール系繊維は生分解性であるため、織編物からポリビニルアルコール系繊維を水で溶解除去した際に排出する廃液を微生物により円滑に処理して浄化することができる。
【００１７】
水溶性糸は、水溶性である限りは、フィラメント糸であってもまたは紡績糸であってもいずれでもよい。そのうちでも、水溶性のフィラメント糸を用いることが、複合撚糸における水溶性糸の混率が低い場合にも複合撚糸から作製した織編物を水で処理して水溶性糸を溶解除去する際に水溶性糸の除去が速やかに且つ良好に行われる点、本発明の複合撚糸の糸強力が高くなる点、細い番手の紡績糸が使用し易い点、低混率で使用できコストを低減できる点などから好ましい。
【００１８】
水溶性糸の太さは、１５〜２００ｄｔｅｘ、特に２５〜１００ｄｔｅｘであることが、紡績糸との撚り合わせの容易性、複合撚糸の強力、紡績毛羽の低減、複合撚糸から形成した織編物からの水溶性糸の溶解除去の容易性、水溶性糸を溶解した後の生地の伸縮性、水溶性糸の生産性などの点から好ましい。
【００１９】
本発明の複合撚糸において、除去用糸として、アルカリや酸に溶解または分解する糸ではなくて水に溶解する糸（水溶性糸）を使用した理由としては、織編物を形成している複合撚糸の一部を除去するためにアルカリや酸で処理した場合は、複合撚糸を構成している紡績糸の変質や分解などを生ずる恐れがあるが、水で処理した場合には紡績糸の変質や分解を生ずる恐れがないことが挙げられる。本発明では、複合撚糸を構成する除去用糸（織編物にした後に除去する糸）として、アルカリや酸により溶解または分解する糸ではなくて、水に溶解する水溶性糸を使用していることにより、複合撚糸を構成する紡績糸として広範囲の種々の紡績糸を使用することができる。すなわち、本発明では、複合撚糸を構成する紡績糸として、水に溶解しない糸である限りは、アルカリや酸によって溶解または分解し易い糸であっても使用することができ、複合撚糸を構成する紡績糸の種類や選択の幅が広がり、ひいては複合撚糸から形成される織編物の種類、特性、風合を色々なものにすることができる。
【００２０】
特に、水溶性糸として水可溶性ポリビニルアルコール系繊維または水可溶性エチレン−ビニルアルコール系共重合体繊維からなる糸を用いた場合には、水溶性ポリビニルアルコールまたは水可溶性エチレン−ビニルアルコール系共重合体繊維は生分解性を有するため、溶解後の廃液を微生物などにより分解して処理することができる。
【００２１】
本発明の複合撚糸は、複合撚糸の質量に基づいて、紡績糸を９８〜２０質量％および水溶性糸を２〜８０質量％の割合で含む。本発明の複合撚糸では、紡績糸が９５〜３０質量％および水溶性糸が５〜７０質量％の割合であることが好ましく、紡績糸が９０〜５０質量％および水溶性糸が１０〜５０質量％であることがより好ましい。
紡績糸および水溶性糸の割合を前記範囲にすることによって、製編織性、糸強力、撚の安定性などに優れる複合撚糸が得られる。しかも、複合撚糸から作製した織編物から複合撚糸中の水溶性糸を水で溶解除去する際に、水溶性糸の除去が良好に行われ、しかも水溶性糸の除去された隙間を埋めようとする収縮力が織編物に働いて、伸縮性を向上させることができ、併せて織編物の風合、感触、軽量性、通気性なども向上する。
複合撚糸における水溶性糸の割合が上記範囲よりも少ないと（紡績糸の割合が上記範囲よりも多いと）、複合撚糸から製造した織編物から水溶性糸を除去した後の織編物の伸縮性、軽量性、通気性などが低下し、しかも硬くて劣った風合になり易い。一方、複合撚糸における水溶性糸の割合が上記範囲よりも多いと（紡績糸の割合が上記範囲よりも少ないと）、複合撚糸から製造した織編物から水溶性糸を除去した後の織編物は、形態安定性に劣るようになって、目寄れなどが生じ易くなる。
【００２２】
複合撚糸を構成する紡績糸および水溶性糸の本数（糸本数）としては、撚糸機のクリル本数の制限、品質管理の点から、紡績糸が１〜３本および水溶性糸が１〜３本であることが好ましく、紡績糸が１〜２本および水溶性糸が１〜２本であることがより好ましく、紡績糸１本および水溶性糸１本を撚り合わせて複合撚糸を形成することが更に好ましい。
【００２３】
本発明の複合撚糸では、複合撚糸の撚り方向（紡績糸と水溶性糸の２種類の糸を撚り合わせる際の撚り方向）（以下複合撚糸の撚りを「上撚」ということがある）が、複合撚糸を構成する紡績糸の撚り方向（以下紡績糸の撚りを「下撚」ということがある）と逆になっていて、且つ紡績糸の撚数Ａ（単位：回／ｍ）に対する複合撚糸の撚数Ｂ（単位：回／ｍ）の比（Ｂ／Ａ）が１．３〜３の範囲、すなわち複合撚糸の撚数（上撚の数）が紡績糸の撚数（下撚の数）の１．３〜３倍であることが必要である。
撚糸のトルクの低減、風合の向上などの点から、上撚の撚り方向と下撚の撚り方向とを逆にすることは従来からも行われているが、従来は、その際の上撚の撚数は下撚の撚数の０．３〜０．９倍程度であって、上撚の撚数の方が下撚の撚数よりも少ないのが一般的である。
それに対して、本発明の複合撚糸では、上撚の撚数（複合撚糸の撚数Ａ）の方を、下撚の撚数（紡績糸の撚数Ｂ）よりも多くし、しかも両撚数の比（Ｂ／Ａ）を前記した１．３〜３という特定の範囲にしている点で、上撚の撚数の方が下撚の撚数よりも少ない前記した従来技術と大きく相違する。
【００２４】
本発明の複合撚糸では、上撚の撚数が下撚の撚数の１．３〜３倍であることにより、複合撚糸を製造するための合撚時（上撚を行った際）に、複合撚糸の形態安定性（撚りの安定性）を保ちながら、上撚が紡績糸の撚り（下撚）を解撚する方向に働き、その上撚の際に、紡績糸の糸長が長くなり、一方で水溶性糸は加撚されて糸長が短くなるため、紡績糸の撚が０からさらに加撚されるようになっても、紡績糸の糸長＞水溶性糸の糸長の関係が保たれた状態で撚糸される。それによって複合撚糸から織編物を作製する際の製編織を良好に行うことができ、しかも製編織により得られた織編物から水溶性糸を水で溶解除去したときに、伸縮性が大きくなり、ふっくらとした風合を有し、軽量性、通気性に優れる布帛が得られる。
【００２５】
複合撚糸における上撚の撚数が下撚の撚数の０．８倍未満であると、複合撚糸を製造するための合撚時に紡績糸の解撚が不十分であり、さらには水溶性糸の加撚も不十分であるため、そのような複合撚糸を用いて作製した織編物から水溶性糸を水で溶解除去しても伸縮性のある布帛が得られない。また、複合撚糸における上撚の撚数が下撚の撚数の０．８倍以上１．３倍未満の場合は、複合撚糸を製造する際の紡績糸の解撚は行われるものの、複合撚糸自体の撚りが不十分になるため、織編物を作製する際の製編織性に劣るようになり、しかも製編織して得られた織編物から水溶性糸を水で溶解除去した後に残留する紡績糸の撚りが不足し、形態の安定な布帛が得られず、例えば引っ張ったときに糸が素抜けするような布帛となる。
一方、上撚の撚数が下撚の撚数の３倍を超えると、上撚をかける際の撚糸工程（複合撚糸を製造するための合撚工程）で糸切れなどのトラブルを生じて、複合撚糸の生産性の低下、得られた複合撚糸の強度低下、複合撚糸を用いての織編時の工程不良などを招き、更には複合撚糸のトルクが強くなり過ぎて、紡績糸と水溶性糸との合撚工程や製編織工程での工程不良、生産性の低下などが生ずる。
本発明の複合撚糸では、上撚の撚数が下撚の撚数の１．４〜３倍（Ｂ／Ａ＝１．４〜３）であることが好ましく、１．５〜２倍（Ｂ／Ａ＝１．５〜２）であることがより好ましい。
なお、本明細書でいう「複合撚糸の撚数」（上撚の撚数）とは、紡績糸と水溶性糸を撚り合わせたときの撚数のことであり、実際には撚糸工程時の設定撚数に準じた値となる。
【００２６】
紡績糸と水溶性糸を撚り合わせる際の撚糸機の種類は特に制限されず、例えば、ダブルツイスター、リングツイスター、アップツイスターなどの従来汎用の撚糸機を使用することができる。
【００２７】
上記により得られる本発明の複合撚糸は、一般にトルクを有している。トルクを有していても製編織工程に支障を及ぼさない場合は、トルクを減ずることなくそのまま織編物の製造に使用することができる。もし、トルクを有していることにより製編織工程に支障を及ぼす場合は、熱処理を施してトルクを減じることが好ましい。その際の熱処理温度は、複合撚糸を構成する紡績糸および水溶性糸の種類、複合撚糸のトルクの強さになどによって決める必要がある。
【００２８】
本発明の複合撚糸を用いることによって、高い伸縮性を有する織編物を製造することができ、織編物の種類や組織の内容などは特に制限されない。
織編物の製造に当っては、織編物の種類、用途、織編物に要求される伸縮の程度などに応じて、本発明の複合撚糸の使用割合を調節することができる。高い伸縮性を有する織編物を得るためには、織編物を形成している複合撚糸中の水溶性糸を水に溶解して除去する処理を行う前の織編物において、本発明の複合撚糸の使用割合を該織編物の質量に対して１０質量％以上にすることが好ましく、２０質量％以上にすることがより好ましい。それによって、該織編物を水（熱水）で処理して織編物を形成している複合撚糸中の水溶性糸を溶解除去したときに、高い伸縮性を有する織編物を得ることができる。織編物における複合撚糸の使用割合が低すぎると、織編物を水（熱水）で処理して織編物を形成している複合撚糸中の水溶性糸を溶解除去しても、伸縮性のある布帛が得られにくくなる。
【００２９】
本発明の複合撚糸を用いて作製した織編物から、複合撚糸中の水溶性糸を水で溶解除去する処理は、織編物を染色する工程の前および織編物に樹脂を付着する工程の前に行うのがよい。染色工程や樹脂付着工程中またはこれらの工程の後に複合撚糸を構成している水溶性糸の水溶解処理を行うと、染色工程や樹脂付着工程に支障を与え易くなり、しかも水溶性糸の溶解除去が充分に行われにくくなる。織編物を形成する複合撚糸中の水溶性糸を水で溶解除去する処理は、通常、最初の段階で行うことが、次に続く生産工程の円滑性、織編物の品質の点から好ましい。
織編物を形成している複合撚糸中の水溶性糸を水で溶解除去する際の水の温度は、水溶性糸を構成する水溶性繊維の種類や水に対する溶解度、糸の形態や太さなどに応じて調節できる。水溶性糸が水溶性ポリビニルアルコール系繊維から形成されている場合は、通常、温度７０〜１００℃の水を用いて処理を行うと、水溶性糸を短い時間で速やかに織編物から溶解除去することができる。
【００３０】
本発明の複合撚糸を用いて作製した織編物から、織編物を形成している複合撚糸中の水溶性糸を水で溶解除去して得られる布帛は、高い伸縮性とふくらみのある良好な感触を有し、しかも軽量性、通気性などにも優れており、それらの性質を活かして、例えば、スポーツ衣料、肌着、ファンデーション、その他の衣料用、弾性包帯などの医療用途、車輛内装材、ベルトコンベア用生地、その他の工業資材などに有効に使用することができる。
【実施例】
【００３１】
以下に、実施例などにより本発明を具体的に説明するが、本発明は以下の例に何ら限定されるものではない。
以下の実施例および比較例において、織物（平織生地）の伸長率は次のようにして測定した。
【００３２】
［平織生地の伸長率］
（１）  以下の例で製造した平織生地から、生地の経方向の寸法が１５ｃｍ（長さ）で緯方向の寸法が２．５ｃｍ（幅）である試験片（ａ）と、生地の経方向の寸法が２．５ｃｍ（幅）で緯方向の寸法が１５ｃｍ（長さ）である試験片（ｂ）をそれぞれ切り取った。
（２）  上記（１）で切り取った試験片（ａ）の長さ方向の一方の端部の中央（幅方向の中央）に１ｇの重りを取り付けて、重りを付けた端部を下にして試験片を垂直に吊してその状態で１分間放置し、その時の試験片（ａ）の長さ（Ｌａ1）を測定した。
次いで、前記１ｇの重りを試験片（ａ）の端部から取り去り、代わりに３００ｇの重りを同じ箇所に取り付けて垂直に吊してその状態で３分間放置し、その時の試験片（ａ）の長さ（Ｌａ2）（ｃｍ）を測定して、下記の数式（ｉ）から平織生地の経方向の伸長率（％）を求めた。
経方向の伸長率（％）＝｛（Ｌａ2−Ｌａ1）／Ｌａ1｝×１００      （ｉ）
（３）  上記（１）で切り取った試験片（ｂ）の長さ方向の一方の端部の中央（幅方向の中央）に１ｇの重りを取り付けて、重りを付けた端部を下にして試験片を垂直に吊してその状態で１分間放置し、その時の試験片（ｂ）の長さ（Ｌｂ1）を測定した。
次いで、前記１ｇの重りを試験片（ｂ）の端部から取り去り、代わりに３００ｇの重り取りを同じ箇所に取り付けて垂直に吊してその状態で３分間放置し、その時の試験片（ｂ）の長さ（Ｌｂ2）（ｃｍ）を測定して、下記の数式（ii）から平織生地の緯方向の伸長率（％）を求めた。
緯方向の伸長率（％）＝｛（Ｌｂ2−Ｌｂ1）／Ｌｂ1｝×１００      （ii）
【００３３】
《実施例１》
（１）（ｉ）  紡績糸として、撚数が６００回／ｍ（Ｚ撚）の木綿１００％の２０番手紡績糸（都築紡績社製「ＴＳ２０単糸」）を準備した。なお、この紡績糸は、２．５４ｃｍ当りの撚数Ｔ＝１５．２４回であり、番手Ｓ＝２０であることにより、式：Ｋ＝（Ｔ／√Ｓ）から求められる撚り係数Ｋは、１５．２４／√２０＝１５．２４／４．４７＝３．２４である。
（ii）  水溶性糸として、ポリビニルアルコールマルチフィラメント糸（５６ｄｔｅｘ）（８０℃の水に溶解）（株式会社クラレ製「水溶性ビニロン」）を準備した。
【００３４】
（２）  上記（１）で準備した紡績糸１本と水溶性糸１本を、ダブルツイスター（村田機械社製「３６Ｍ」）に供給して、撚数（上撚）が１０００回／ｍ（Ｓ撚）となるようにして撚り合わせて複合撚糸を製造した［複合撚糸の撚数Ｂと紡績糸の撚数の撚数Ａの比（Ｂ／Ａ）＝約１．６７］。
（３）  上記（２）で得られた複合撚糸から所定長（１ｍ）の糸を切り取って、試料糸とし、その試料糸の上撚を解除して、紡績糸と水溶性糸の２種類の糸に分離し、分離したそれぞれの糸の質量を測定し、その測定結果から複合撚糸におけるそれぞれの糸の割合を求めたところ、該複合撚糸は紡績糸８４質量％および水溶性糸１６質量％からなっていた。
【００３５】
（４）  上記（２）で得られた複合撚糸を経糸および緯糸として使用して、経２５本／ｃｍ、緯２０本／ｃｍの平織生地を製織した（平織生地における複合撚糸の混率１００％）。その際に、経糸にサイジング処理を施すことなく製織工程を実施したが、糸切れなどのトラブルを全く生ずることなく、平織生地を高速で織ることができ、製織量産性において何ら問題がなかった（織速度０．１ｍ／分）。
（５）  上記（４）で得られた平織生地を、８０℃の熱水中に３０分間浸漬して（浴比＝１：１０）、生地を形成している複合撚糸中の水溶性糸を溶解除去し、次いで生地を水から取り出して１５０℃で乾燥した。これにより得られた生地の経方向および緯方向の伸長率を上記した方法で測定したところ、経方向の伸長率が２０％および緯方向の伸長率が２２％であり、高い伸縮性を有していた。しかも、この生地は、ふっくらとしていて風合に優れ、軽量性よび通気性にも優れていた。
【００３６】
《実施例２》
（１）  木綿４０番双糸を経糸として使用し、実施例１の（２）で得られた複合撚糸を緯糸として使用し、経２５本／ｃｍ、緯２０本／ｃｍの平織生地を製織した（平織生地における複合撚糸の混率４０％）。その際に、経糸にサイジング処理を施すことなく前記製織工程を実施したが、糸切れなどのトラブルを全く生ずることなく、平織生地を高速で織ることができ、製織量産性において何ら問題がなかった（織速度０．１ｍ／分）。
（２）  上記（１）で得られた平織生地を、８０℃の熱水中に３０分間浸漬して（浴比＝１：１０）、生地の緯糸をなす複合撚糸中の水溶性糸を溶解除去し、次いで生地を水から取り出して１５０℃で乾燥した。これにより得られた生地の経方向および緯方向の伸長率を上記した方法で測定したところ、経方向の伸長率が１１％および緯方向の伸長率が２３％であり、緯方向に高い伸縮性を有していた。その上、この生地は、ふっくらとしていて風合に優れ、しかも軽量性および通気性にも優れていた。
【００３７】
《実施例３》
（１）（ｉ）  撚数が８００回／ｍ（Ｚ撚）の木綿１００％の４０番手紡績糸（都築紡績社製「ＴＳ４０単糸」）を準備し、この紡績糸２本をダブルツイスター（村田機械社製「３６Ｍ」）に供給して撚数６００回／ｍ（Ｓ撚）で撚糸して双糸を製造した。
（ii）  水溶性糸として、ポリビニルアルコールマルチフィラメント糸（５６ｄｔｅｘ）（８０℃の水に溶解）（株式会社クラレ製「水溶性ビニロン」）を準備した。
【００３８】
（２）  上記（１）で準備した双糸（紡績糸）と水溶性糸を、ダブルツイスター（村田機械社製「３６Ｍ」）に供給して、撚数（上撚）が１０００回／ｍ（Ｚ撚）となるようにして撚り合わせて複合撚糸を製造した［複合撚糸の撚数Ｂと紡績糸の撚数Ａの比（Ｂ／Ａ）＝約１．６７］。
（３）  上記（２）で得られた複合撚糸から所定長（１ｍ）の糸を切り取って、試料糸とし、その試料糸の上撚を解除して、紡績糸（双糸）と水溶性糸の２種類の糸に分離し、分離したそれぞれの糸の質量を測定し、その測定結果から複合撚糸におけるそれぞれの糸の割合を求めたところ、該複合撚糸は紡績糸（双糸）８５質量％および水溶性糸１５質量％からなっていた。
【００３９】
（４）  木綿４０番双糸を経糸として使用し、上記（２）で得られた複合撚糸を緯糸として使用して、経２５本／ｃｍ、緯２０本／ｃｍの平織生地を製織した（平織生地における複合撚糸の混率４０％）。その際に、経糸にサイジング処理を施すことなく製織工程を実施したが、糸切れなどのトラブルを全く生ずることなく、平織生地を高速で織ることができ、製織量産性において何ら問題がなかった（織速度０．１ｍ／分）。
（５）  上記（４）で得られた平織生地を、８０℃の熱水中に３０分間浸漬して（浴比＝１：１０）、生地を形成している複合撚糸中の水溶性糸を溶解除去し、次いで生地を水から取り出して１５０℃で乾燥した。これにより得られた生地の経方向および緯方向の伸長率を上記した方法で測定したところ、経方向の伸長率が１０％および緯方向の伸長率が２１％であり、緯方向に高い伸縮性を有していた。また、この生地は、ふっくらとしていて風合に優れ、軽量性および通気性にも優れていた。
【００４０】
《比較例１》
（１）  撚数が６００回／ｍ（Ｚ撚）の木綿１００％の２０番手紡績糸（都築紡績社製「ＴＳ２０単糸」）と、実施例１で使用したのと同じポリビニルアルコールマルチフィラメント糸（５６ｄｔｅｘ）よりなる水溶性糸を、ダブルツイスター（村田機械社製「３６Ｍ」）に供給して、撚数（上撚）が４００回／ｍ（Ｓ撚）となるようにして撚り合わせて複合撚糸を製造した［複合撚糸の撚数Ｂと紡績糸の撚数Ａの比（Ｂ／Ａ）＝約０．６７］。
（２）  上記（１）で得られた複合撚糸から所定長（１ｍ）の糸を切り取って、試料糸とし、その試料糸の上撚を解除して、紡績糸と水溶性糸の２種類の糸に分離し、分離したそれぞれの糸の質量を測定し、その測定結果から複合撚糸におけるそれぞれの糸の割合を求めたところ、該複合撚糸は紡績糸８４質量％および水溶性糸１６質量％からなっていた。
【００４１】
（３）  木綿４０番双糸を経糸として使用し、上記（１）で得られた複合撚糸を緯糸として使用して、経２５本／ｃｍ、緯２０本／ｃｍの平織生地を製織した（平織生地における複合撚糸の混率４０％）（織速度０．１ｍ／分）。
（４）  上記（３）で得られた平織生地を、８０℃の熱水中に３０分間浸漬して（浴比＝１：１０）、生地を形成している複合撚糸中の水溶性糸を溶解除去し、次いで生地を水から取り出して１５０℃で乾燥した。これにより得られた生地の経方向および緯方向の伸長率を上記した方法で測定したところ、経方向の伸長率が１１％および緯方向の伸長率が１２％であって伸縮性が低いものであった。
【００４２】
《比較例２》
（１）  撚数が６００回／ｍ（Ｚ撚）の木綿１００％の２０番手紡績糸（都築紡績社製「ＴＳ２０単糸」）と、実施例１で使用したのと同じポリビニルアルコールマルチフィラメント糸（５６ｄｔｅｘ）よりなる水溶性糸を、ダブルツイスター（村田機械社製「３６Ｍ」）に供給して、撚数（上撚）が７００回／ｍ（Ｓ撚）となるようにして撚り合わせて複合撚糸を製造した［複合撚糸の撚数Ｂと紡績糸の撚数Ａの比（Ｂ／Ａ）＝約１．１７］。
（２）  上記（１）で得られた複合撚糸から所定長（１ｍ）の糸を切り取って、試料糸とし、その試料糸の上撚を解除して、紡績糸と水溶性糸の２種類の糸に分離し、分離したそれぞれの糸の質量を測定し、その測定結果から複合撚糸におけるそれぞれの糸の割合を求めたところ、該複合撚糸は紡績糸８４質量％および水溶性糸１６質量％からなっていた。
【００４３】
（３）  木綿４０番双糸を経糸として使用し、上記（１）で得られた複合撚糸を緯糸として使用して、経２５本／ｃｍ、緯２０本／ｃｍの平織生地を製織した（平織生地における複合撚糸の混率４０％）（織速度０．１ｍ／分）。
（４）  上記（３）で得られた平織生地を、８０℃の熱水中に３０分間浸漬して（浴比＝１：１０）、生地を形成している複合撚糸中の水溶性糸を溶解除去し、次いで生地を水から取り出して１５０℃で乾燥した。これにより得られた生地を緯方向に引っ張ったところ、糸が抵抗感なく素抜けしてしまい、実用価値のないものであった。
【００４４】
《比較例３》
撚数が６００回／ｍ（Ｚ撚）の木綿１００％の２０番手紡績糸（都築紡績社製「ＴＳ２０単糸」）と、実施例１で使用したのと同じポリビニルアルコールマルチフィラメント糸（５６ｄｔｅｘ）よりなる水溶性糸を、ダブルツイスター（村田機械社製「３６Ｍ」）に供給して、撚数（上撚）が３５００回／ｍ（Ｓ撚）となるようにして撚り合わせて複合撚糸を製造しようとしたところ［上撚の撚数Ｂと紡績糸の撚数Ａの比（Ｂ／Ａ）＝約５．９３］、糸切れが多くて撚糸が困難で、複合撚糸を製造することができなかった。
【００４５】
《比較例４》
（１）（ｉ）  撚数が３５０回／ｍ（Ｚ撚）の木綿１００％の１０番手紡績糸（都築紡績社製「ＴＳ１０単糸」）を準備し、この紡績糸２本をダブルツイスター（村田機械社製「３６Ｍ」）に供給して撚数３００回／ｍ（Ｓ撚）で撚糸して双糸を製造した。
（ii）  水溶性糸として、ポリビニルアルコールマルチフィラメント糸（５６ｄｔｅｘ）（８０℃の熱水に溶解）（株式会社クラレ製「水溶性ビニロン」）を準備した。
【００４６】
（２）  上記（１）で準備した双糸（紡績糸）と水溶性糸を、ダブルツイスター（村田機械社製「３６Ｍ」）に供給して、撚数（上撚）が６００回／ｍ（Ｚ撚）となるようにして撚り合わせて複合撚糸を製造した［複合撚糸の撚数Ｂと紡績糸の撚数Ａの比（Ｂ／Ａ）＝２．０］。
（３）  上記（２）で得られた複合撚糸から所定長（１ｍ）の糸を切り取って、試料糸とし、その試料糸の上撚を解除して、紡績糸（双糸）と水溶性糸の２種類の糸に分離し、分離したそれぞれの糸の質量を測定し、その測定結果から複合撚糸におけるそれぞれの糸の割合を求めたところ、該複合撚糸は紡績糸（双糸）９８．２質量％および水溶性糸１．８質量％からなっていた。
【００４７】
（４）  木綿４０番双糸を経糸として使用し、上記（２）で得られた複合撚糸を緯糸として使用して、経２５本／ｃｍ、緯１３本／ｃｍの平織生地を製織した（平織生地における複合撚糸の混率５０％）。
（５）  上記（４）で得られた平織生地を、８０℃の熱水中に３０分間浸漬して（浴比＝１：１０）、生地を形成している複合撚糸中の水溶性糸を溶解除去し、次いで生地を水から取り出して１５０℃で乾燥した。これにより得られた生地の経方向および緯方向の伸長率を上記した方法で測定したところ、経方向の伸長率が１０％および緯方向の伸長率が１３％であって伸縮性が低いものであった。
【００４８】
《比較例５》
（１）（ｉ）  紡績糸として、撚数が１５００回／ｍ（Ｚ撚）の木綿１００％の１２０番手紡績糸［Ｒｏｙａｌ  Ｔｅｘｔｉｌｅ  Ｍｉｌｌｓ  Ｌｔｄ．（インド）製「Ｒｏｙａｌ  １２０」］を準備した。
（ii）  水溶性糸として、ポリビニルアルコールマルチフィラメント糸（３３０ｄｔｅｘ）（８０℃の水に溶解）（株式会社クラレ製「水溶性ビニロン」）を準備した。
（２）  上記（１）で準備した紡績糸１本と水溶性糸１本を、ダブルツイスター（村田機械社製「３６Ｍ」）に供給して、撚数（上撚）が２５００回／ｍ（Ｓ撚）となるようにして撚り合わせて複合撚糸を製造した［複合撚糸の撚数Ｂと紡績糸の撚数の撚数Ａの比（Ｂ／Ａ）＝約１．６７］。
（３）  上記（２）で得られた複合撚糸から所定長（１ｍ）の糸を切り取って、試料糸とし、その試料糸の上撚を解除して、紡績糸と水溶性糸の２種類の糸に分離し、分離したそれぞれの糸の質量を測定し、その測定結果から複合撚糸におけるそれぞれの糸の割合を求めたところ、該複合撚糸は紡績糸１７質量％および水溶性糸８７質量％からなっていた。
【００４９】
（４）  木綿４０番双糸を経糸として使用し、上記（２）で得られた複合撚糸を緯糸として使用して、経２５本／ｃｍ、緯２０本／ｃｍの平織生地を製織した（平織生地における複合撚糸の混率４０質量％）（織速度０．１ｍ／分）。
（５）  上記（４）で得られた平織生地を、８０℃の熱水中に３０分間浸漬して（浴比＝１：１０）、生地を形成している複合撚糸中の水溶性糸を溶解除去し、次いで生地を水から取り出して１５０℃で乾燥した。これにより得られた生地は、形態安定性に劣っていて目寄れが生じ易く、実用価値の低いものであった。
【００５０】
《参考例１》
（１）  経糸として木綿４０番双糸の１本を使用し、緯糸として実施例１の（２）で得られた複合撚糸と木綿３０番双糸を１本：４本の割合で使用して、経２５本／ｃｍ、緯１３本／ｃｍの平織生地を製織した（平織生地における複合撚糸の混率８％）。
（２）  上記（１）で得られた平織生地を、８０℃の熱水中に３０分間浸漬して（浴比＝１：１０）、生地を形成している複合撚糸中の水溶性糸を溶解除去し、次いで生地を水から取り出して１５０℃で乾燥した。これにより得られた生地の経方向および緯方向の伸長率を上記した方法で測定したところ、経方向の伸長率が１１％および緯方向の伸長率が１０％であり、伸縮性の低いものであった。
【産業上の利用可能性】
【００５１】
本発明の複合撚糸は製編織性に優れ、織物や編物を作製する際に糸切れなどのトラブルが生じず、しかもから本発明の複合撚糸から織編物を作製し、その織編物中の水溶性糸を水に溶解して除去することにより、高い伸縮性を有し、ふっくらとしていて良好な感触および風合を有し、軽量性、通気性などの特性にも優れる布帛が得られるので、本発明の複合撚糸は、前記した高伸縮性布帛の製造に有効に用いることができる。
本発明の複合撚糸を含む織編物を水で処理して複合撚糸中の水溶性糸を水で溶解除去して得られる本発明の織編物は、その高い伸縮性、優れた風合、感触、軽量性、通気性などの特性を活かして、スポーツ衣料、肌着、ファンデーション、その他の衣料用、弾性包帯などの医療用途、車輛内装材、ベルトコンベア用生地、その他の工業資材などの広範な分野に有効に使用することができる。